(57)【要約】【課題】自己光沢だしエーロゾル型靴つや出し剤の提供。【解決手段】シリコーン化合物０．５〜２５容積％、乾燥遅延剤兼湿潤剤１〜２５容積％、そして残量の共溶剤および噴射ガスとしての液化ガスを必須的に含み、選択的に帯電防止剤０．１〜１．０容積％を含む、自己光沢だしエーロゾル型靴つや出し剤は、靴の表面にスプレーした場合、優れた乾燥特性や自己光沢だし特性を示す。【特許請求の範囲】
【請求項１】
シリコーン化合物０．５〜２５容積％、乾燥遅延剤兼湿潤剤１〜２５容積％、そして残量の共溶剤および噴射ガスとしての液化ガスを必須的に含み、選択的に帯電防止剤０．１〜１．０容積％を含む、自己光沢だしエーロゾル型靴つや出し剤。
【請求項２】
前記シリコーン化合物が、シリコーン油、水溶性シリコーン油、変性シリコーン油、シリコーンワックス、シリコーン樹脂およびそれらの混合物からなる群から選ばれることを特徴とする請求項１記載の自己光沢だしエーロゾル型靴つや出し剤。
【請求項３】
前記乾燥遅延剤兼湿潤剤は、６０〜１５０℃の範囲の沸点、１５〜２５ｄｙｎｅ／ｃｍ2の範囲の表面張力を有する、ペンタン、ヘキサン、揮発性シリコーン油およびそれらの混合物からなる群から選ばれることを特徴とする請求項１記載の自己光沢だしエーロゾル型靴つや出し剤。
【請求項４】
前記液化ガスが、ＬＰＧ（liquefied petroleum gas）、ＤＭＥ（dimethylether）およびそれらの混合物からなる群から選ばれることを特徴とする請求項１記載の自己光沢だしエーロゾル型靴つや出し剤。
【請求項５】
前記帯電防止剤が、正帯電したシリコーンであることを特徴とする請求項１記載の自己光沢だしエーロゾル型靴つや出し剤。
【請求項６】
前記正帯電したシリコーン化合物が、ＰＦＳシリコーン（polyether functionalized silicone）であることを特徴とする請求項１記載の自己光沢だしエーロゾル型靴つや出し剤。
【発明の詳細な説明】
【技術分野】
【０００１】
本発明は、通常用いられる補助的な溶剤を使用せず、共溶剤および噴射ガスとして液化ガスを含む、自己光沢だしエーロゾル型靴つや出し剤に関する。
【背景技術】
【０００２】
エーロゾル型つや出し剤は、靴、自動車、家庭置物の光沢剤として幅広く使われている。通常、エーロゾルは原料溶液およびそれを適当な圧力でスプレーする液化噴射ガスを適切な圧力で注入して製造される。
【０００３】
一般に、原料溶液は、有効成分を石油分画、アルコール、水および合成溶剤などの溶剤に溶解して製造される。エーロゾル型つや出し剤における原料溶液の比率は、通常総容積に対して５５〜７０％である。
【０００４】
一方、噴射ガスとしては、ＬＰＧ（liquefied petroleum gas）、ＤＭＥ（dimethylether）、フロン（freon）あるいは二酸化炭素を使用してもよい。二酸化炭素は室温では液化されないが、特定の溶剤に溶解し得るため、噴射力を向上させる役割をする。噴射ガスは、噴射の効率を最適にするため原料溶剤との混合性を考慮し、液化圧力、費用などを考えた上選択しなければならない。
【０００５】
通常の自動車や家庭置物用のつや出し剤は、噴射ガスとしてＬＰＧを原料溶液と混合して製造されるが、原料溶液はシリコーン（silicone）化合物を有効成分とし、溶剤としては脱芳香族ケロシン（kerocene）、ナフタやアルコールなどが選択される。また、ＤＭＥを噴射やガスとし、水またはアルコールに１〜５０容積％の比で希釈したシリコーンのエマルジョンからなる原料溶液と混合して使用してもよい。このようなエーロゾル成分は、容積比５０〜７０％の原料溶液と残量の液化噴射ガスとで構成されている。
【０００６】
しかし、前記エーロゾル型つや出し剤成分を靴つや出し剤として使用する場合、乾燥に長い時間がかかり、乾燥した布を用いて別途の光出し過程を経る必要がある。
【発明の開示】
【発明が解決しようとする課題】
【０００７】
したがって、本発明の目的は、瞬間的乾燥による自己光沢だし特性を持つエーロゾル型靴つや出し剤を提供することである。
【課題を解決するための手段】
【０００８】
前記目的を達成するために、本発明は、シリコーン化合物０．５〜２５容積％、乾燥遅延剤兼湿潤剤１〜２５容積％、そして残量の共溶剤および噴射ガスとしての液化ガスを必須的に含み、選択的に帯電防止剤０．１〜１．０容積％を含む、自己光沢だしエーロゾル型靴つや出し剤を特徴とする。
【発明を実施するための最良の形態】
【０００９】
以下、本発明をさらに詳細に説明する。
【００１０】
本発明に係る自己光沢だしエーロゾル型つや出し剤は、シリコーン化合物の有効成分、乾燥遅延剤兼湿潤剤、選択的に帯電防止剤、共溶媒および噴射ガスとしての液化ガスを含み、他の溶剤を使用しない。
【００１１】
本発明に係る自己光沢だしエーロゾル型つや出し剤は、有効成分としてシリコーン化合物を使用する。好ましくは、本発明に用いられるシリコーン化合物は、シリコーン油、水溶性シリコーン油、変性シリコーン油、シリコーンワックス、シリコーン樹脂およびこれらの混合物である。この組成物における液化ガス成分として、ＬＰＧ、ＤＭＥまたはこれらの混合物が好ましく、これらは溶媒および噴射ガスとして用いられる。乾燥遅延剤兼湿潤剤としては、ペンタン、ヘキサン、沸点が６０〜１５０℃、表面張力が１５〜２５ｄｙｎｅ／ｃｍ2である揮発性シリコーン油およびこれらの混合物を使用してもよい。
【００１２】
通常のエーロゾル型靴つや出し剤を靴にスプレーする場合、つや出し剤成分が靴の表面に均一に広がり、液化噴射ガスが蒸発することにより靴の光沢を出す。液化噴射ガスは大気中でスプレーすると即時蒸発する傾向にあるため、有効成分の滴が即時冷却されて厚くなるので、光出し効果が悪くなり、靴の表面が非均一になり得る。このような問題を解決するとともに、湿潤およびレベリング機能をさらに与えるために本発明に係る自己光沢だしエーロゾル型靴つや出し剤は乾燥遅延剤兼湿潤剤をさらに含む。乾燥遅延剤兼湿潤剤としては、ヘキサンが６５〜７０℃の沸点と１７〜１９ｄｙｎｅ／ｃｍ2の表面張力を有するため好ましい。表面張力が７３ｄｙｎｅ／ｃｍの純水および表面張力が３５〜４０ｄｙｎｅ／ｃｍ2の界面活性剤を加えた水に比べて、ヘキサンは優れた濡れ性および平坦化特性を示す。ヘキサンの表面張力が小さいため薄くて均一な膜の形成が可能であり、さらに光出し特性も向上する。また、ヘキサンの適切な蒸発熱と蒸発速度によって、液化噴射ガスの急激な蒸発による急冷の結果としての皮膜の不均一化による光沢低下現象も避けられる。
【００１３】
靴の表面にほこりが凝集することを防止するためには、ほこりは正電荷を有するため、本発明に係る自己光沢だしエーロゾル型靴つや出し剤は、たとえば、ＰＦＳ（polyether functionalized silicones）などの正帯電したシリコーン化合物のような帯電防止剤を容積比０．１〜１．０％でさらに含んでもよい。
【００１４】
本発明の好ましい実施態様によれば、本発明の靴つや出し剤におけるシリコーン化合物の含有量は、つや出し剤全体に対して０．５〜２５容積％の範囲であることが好ましい。もしシリコーン化合物が０．５容積％未満であると、つや出し作用と撥水作用が十分でなく、２５容積％を超えると、形成されたつや出し剤が厚すぎて散乱反射や乾燥の問題をもたらす。
【００１５】
乾燥遅延剤兼湿潤剤の含有量は、好ましくはエーロゾル型つや出し剤全体に対して１〜２５％の範囲である。もし１容積％未満であると乾燥遅延または湿潤および平坦効果が十分でなく、２５容積％を超えると、過度な乾燥遅延によってシリコーン油層が汚染するおそれがある。
【００１６】
（実施例）
以下、本発明を下記実施例によってさらに詳細に説明する。ただし、これらは本発明を例示するためのものであり、本発明の範囲を制限しない。
【００１７】
［実施例１〜７］
実施例１〜７の自己光沢だしエーロゾル型靴つや出し剤を表１に示す組成で容器に組成物を注入して製造した。実施例においては、粘度がそれぞれ１，０００および６０，０００Stokes/cmのポリジメチルシロキサンＤＣ２００／１，０００（登録商標）およびＤＣ２００／６０，０００（登録商標）（Dow Corning Corporation）、またポリフェニルシロキサンＤＣ５５６（登録商標）（Dow Corning Corporation）の６：２：２の混合物をシリコーン化合物として用い、プロパンとブタンの６：４混合物を液化噴射ガスとして、そして乾燥遅延剤としてｎ−ヘキサンを用いた。実施例７の場合、帯電防止剤としてＰＦＳを添加した。各成分の比率は容積％で示す。
【００１８】
自己光沢だし特性およびその持続性を評価するために、実施例１から７のつや出し剤を塗布した各々の靴表面の光沢度を乾燥直後と２４時間後の両方の場合において光沢測定機を用いて６０°の角度で測定した。
【表１】
2006512469.tif 000002
【００１９】
実施例１〜７のエーロゾル型靴つや出し剤を靴の表面にスプレーした結果、乾燥特性と自己光沢だし特性が向上した。実施例７において、ＰＦＳのほこり防止特性によって光沢の持続特性が向上した。
【国際調査報告】
2006512469.tif 000003
2006512469.tif 000004